СПОСОБ ИЗГОТОВЛЕНИЯ ПОРИСТЫХ МУЛЛИТ-СОДЕРЖАЩИХ КОМПОЗИТОВ

1. Способ образования композитного тела, включающий обжиг тела из игольчатого муллита в вакууме или инертной атмосфере в присутствии источника атомов кремния и источника атомов магния при температуре от 1200 до 1460°С, так что часть игольчатого муллита взаимодействует с источниками атомов кремния и магния, чтобы образовать композитное тело, содержащее муллит и кордиерит при весовом отношении от 99:1 до 1:99, при этом композитное тело содержит, по меньшей мере, 80 вес.% объединенных муллита и кордиерита, и композитное тело имеет пористость по меньшей мере 30 об.% и коэффициент линейного термического расширения не более чем 5,25 млн.д./°С.
2. Способ по п.1, в котором до обжига тело из игольчатого муллита, источник атомов кремния и источник атомов магния присутствуют в количествах, достаточных для обеспечения от 3 до 12 моль атомов алюминия и от 3 до 6 моль атомов кремния на моль атомов магния.
3. Способ по п.2, в котором игольчатый муллит получают путем
(a) образования сырца, содержащего источник атомов алюминия, источник атомов кремния и источник атомов магния;
(b) нагревания сырца в присутствии источника газообразного фтора при температуре, достаточной для преобразования по меньшей мере части сырца в фтортопаз; и
(c) дополнительного нагревания сырца при температуре от 850°С до 1250°С в таких условиях, что фтортопаз разлагается с образованием пористого тела из игольчатого муллита, которое содержит источник атомов магния.
4. Способ по п.1, в котором по меньшей мере часть источника атомов магния наносят на предварительно образованное тело из игольчатого муллита.
5. Способ по п.4, в котором по меньшей мере часть источника атомов кремния наносят на предварительно образованное тело из игольчатого муллита.
6. Способ по любому из пп.1-5, в котором температура обжига составляет от 1200 до 1460°С.
7. Способ по любому из пп.1-5, в котором композитное тело имеет пористость от 45 до 75 об.%.
8. Способ по любому из пп.1-5, в котором композитное тело содержит муллит и кордиерит в весовом отношении от 70:30 до 40:60, исходя из их объединенного веса муллита и кордиерита, причем композит имеет КТР не более чем 1,5-4,5 млн.д./°С в интервале температур от 20 до 800°С и показатель теплового удара материала между 200 и 600°С.
9. Способ по любому из пп.1-5, в котором тело из игольчатого муллита обжигают в присутствии атмосферы, которая содержит воду, и остаточный фтор удаляют в течение этапа обжига.
10. Способ по п.3, в котором пористое тело из игольчатого муллита, полученное на стадии с), содержит неизрасходованную часть источника атомов кремния; и способ дополнительно включает
(d) дальнейшее нагревание тела из игольчатого композита при температуре от 1200 до 1460°С так, что часть игольчатого муллита реагирует с источником атомов магния и неизрасходованной частью источника атомов кремния, чтобы образовать кордиерит.
11. Композит, полученный по способу любого из пп.1-10.
12. Композит, содержащий муллит и кордиерит в весовом отношении от 99:1 до 99:1, исходя из объединенного веса муллита и кордиерита, при этом муллит и кордиерит составляют по меньшей мере 90% веса композита, причем композит имеет пористость от 30 до 85 об.% и КТР не больше чем 5,25 млн.д./°С в интервале температур от 20 до 800°С.
13. Композит по п.12, который содержит муллит и кордиерит в весовом отношении от 70:30 до 40:60, исходя из объединенного веса муллита и кордиерита, композит имеет КТР не более чем 1,5-4,5 млн.д./°С в температурном интервале от 20 до 800°С, и композит имеет показатель теплового удара материала между 200 и 600°С.